(57)【要約】【課題】塗布膜の乾燥方法において、溶剤が樋表面に結露し、この結露した溶剤が滴となり塗布膜に付着してしまうことで塗布膜の欠陥が生じるのを防ぐことができる塗布膜の乾燥方法を提供する。【解決手段】表面に塗布膜が塗布された可撓性フィルム１２を走行させながら、可撓性フィルム１２の塗布膜中の溶媒を可撓性フィルム１２の裏面側からヒータ１９によって加熱気化し、可撓性フィルム１２の表面側で、可撓性フィルム１２と所定距離だけ離れた位置に配置された冷却板２０によって気化した溶媒を凝集し、凝集した溶媒を所定温度に維持された樋２１で回収する。【選択図】  図１
2010017645.tif 000002
【特許請求の範囲】
【請求項１】
表面に塗布膜が塗布された可撓性フィルムを走行させながら、
前記可撓性フィルムの塗布膜中の溶媒を該可撓性フィルムの裏面側からヒータによって加熱気化し、
前記可撓性フィルムの表面側で、該可撓性フィルムと所定距離だけ離れた位置に配置された冷却板によって気化した溶媒を凝集し、
前記凝集した溶媒を所定温度に維持された樋で回収する工程を含むことを特徴とする塗布膜の乾燥方法。
【請求項２】
前記所定温度が２０〜５０℃であることを特徴とする請求項１に記載の塗布膜の乾燥方法。
【請求項３】
前記可撓性フィルムを地面に対して垂直に走行させることを特徴とする請求項１又は２に記載の塗布膜の乾燥方法。
【請求項４】
前記樋の前記可撓性フィルムに面する部分には、樋カバーが設けられていることを特徴とする請求項３に記載の塗布膜の乾燥方法。
【請求項５】
前記樋カバーは樋と一体であることを特徴とする請求項４に記載の塗布膜の乾燥方法。
【発明の詳細な説明】
【技術分野】
【０００１】
本発明は、塗布膜の乾燥方法に係り、特に、走行する可撓性フィルムに各種液状組成物を塗布して形成した長尺で広幅な塗布膜面を乾燥する塗布膜の乾燥方法に関する。
【背景技術】
【０００２】
走行する可撓性フィルムに各種液状組成物を塗布して形成した長尺で広幅な塗布膜面を乾燥する乾燥方法については、非塗布面側をローラで支持し、塗布面側にエア・ノズルから風を吹いて乾燥させる乾燥方法や、塗布面、非塗布面ともにエア・ノズルから風を吹いて、支持体を浮上させた状態、すなわち支持体がローラ等に接触しないで乾燥させる非接触式のエア・フローティング乾燥方法がある。
【０００３】
通常これらの風を吹かせて乾燥させる方法( 以下、通風乾燥方法という) では、調湿した風を塗布面に吹きつけることにより、塗布面中に含まれる溶媒を蒸発させて乾燥させている。この通風乾燥方法は乾燥効率に優れるものの、塗布面に直接又は多孔板、整流板等を介して風をあてるために、この風によって塗布面が乱れて塗布層の厚さが不均一となってムラを生じたり、対流によって塗布面での溶媒の蒸発速度が不均一になったりし、いわゆるユズ肌が発生して、均一な塗布層が得られないという問題があった。
【０００４】
特に、塗布液中に有機溶剤を含む場合には、このようなムラの発生は顕著である。この理由は、乾燥初期には塗布膜中に有機溶剤が十分に含まれた状態であり、この段階で有機溶剤の蒸発分布が生じると、その結果、塗布膜面に温度分布、表面張力分布を生じ、塗布膜面内で、いわゆるマランゴニー対流等の流動が起きることによる。このようなムラの発生は重大な塗布欠陥となる。
【０００５】
塗布膜内に液晶を含む場合には、上記の乾燥ムラのみならず、吹きつける風によって塗布膜面の液晶の配向にズレが生じる等の問題もあった。
【０００６】
そこで、特許文献１には、風を吹かないで、塗布液中の溶媒を蒸発させ回収し乾燥させる方法が開示されている。この方法は、乾燥装置内で非塗布面を加熱して塗布面からの溶媒の蒸発を促進し、塗布面側に設置した凝縮板に結露させる方法で溶媒を凝縮させて溶媒を樋で回収し塗布膜を乾燥する方法である。
【特許文献１】特開２００３−１７０１０１号公報
【発明の開示】
【発明が解決しようとする課題】
【０００７】
しかしながら、特許文献１にある樋を配した塗布膜の乾燥方法では、乾燥能力アップに伴い、樋付近の溶剤ガスの濃度が上昇し、塗布膜中の溶剤が樋表面に結露してしまうということがあった。そして、この結露した溶剤が滴となり塗布膜に付着してしまうことで、塗布膜の欠陥となってしまうという問題が生じた。
【０００８】
本発明はこのような事情に鑑みてなされたもので、走行する可撓性フィルムに塗布液を塗布した塗布膜中の溶媒を加熱し気化するヒータと、可撓性フィルムの塗布膜側に可撓性フィルムと所定距離をおいて略平行に配設された冷却板と、冷却板に冷やされて該冷却板に凝縮した溶媒を回収するための樋と、からなる乾燥装置を用いて塗布膜を乾燥する塗布膜の乾燥方法において、溶剤が樋表面に結露し、この結露した溶剤が滴となり塗布膜に付着してしまうことで塗布膜の欠陥が生じるのを防ぐことができる塗布膜の乾燥方法を提供することを目的とする。
【課題を解決するための手段】
【０００９】
前記目的を達成するために、本発明は、表面に塗布膜が塗布された可撓性フィルムを走行させながら、前記可撓性フィルムの塗布膜中の溶媒を該可撓性フィルムの裏面側からヒータによって加熱気化し、前記可撓性フィルムの表面側で、該可撓性フィルムと所定距離だけ離れた位置に配置された冷却板によって気化した溶媒を凝集し、前記凝集した溶媒を所定温度に維持された樋で回収する工程を含むことを特徴とする。
【００１０】
本発明によれば、表面に塗布膜が塗布された可撓性フィルムを走行させながら、前記可撓性フィルムの塗布膜中の溶媒を該可撓性フィルムの裏面側からヒータによって加熱気化し、前記可撓性フィルムの表面側で、該可撓性フィルムと所定距離だけ離れた位置に配置された冷却板によって気化した溶媒を凝集し、前記凝集した溶媒を所定温度に維持された樋で回収する工程を含むことにより、樋の表面に結露が生じてしまうことで塗布膜に溶剤の滴が付着し塗布膜の欠陥となってしまうのを防ぐことができる。ここで所定温度は、塗布液に含まれる溶剤の種類やヒータと冷却板の温度によるが、２０〜５０℃の範囲である。
【００１１】
更に、本発明に係る乾燥方法は、前記可撓性フィルムを地面に対して垂直に走行させることを特徴とする。
【００１２】
そして、可撓性フィルムが地面に対して垂直の方向に走行するように設けられている場合には、樋の前記可撓性フィルムに面する部分に、凝縮した溶媒が前記塗布膜に飛び跳ねることを防止するための樋カバーが設けられていることが好ましい。
【００１３】
また、樋の前記可撓性フィルムに面する部分に、樋カバーが設けられている場合には、樋カバーは樋と一体であることが好ましい。樋カバーを樋と一体化することで、樋だけでなく樋カバーも所定温度に維持することができるので、結露した溶剤が滴となり塗布膜に付着してしまうことで塗布膜の欠陥が生じるのを防ぐことができる。
【発明の効果】
【００１４】
本発明によれば、溶剤が樋表面に結露し、この結露した溶剤が滴となり塗布膜に付着してしまうことで塗布膜の欠陥が生じるのを防ぐことができる塗布膜の乾燥方法を提供することができる。
【発明を実施するための最良の形態】
【００１５】
以下添付図面に従って本発明の好ましい実施の形態について説明する。本発明は以下の好ましい実施の形態により説明されるが、本発明の範囲を逸脱すること無く、多くの手法により変更を行うことができ、本実施の形態以外の他の実施の形態を利用することができる。従って、本発明の範囲内における全ての変更が特許請求の範囲に含まれる。また、本明細書において「〜」を用いて表される数値範囲は、「〜」の前後に記載される数値を含む範囲を意味する。
【００１６】
図１は、本発明の塗布膜の乾燥方法が適用される乾燥装置を組み込んだ塗布・乾燥ライン１０の例を示す概念図である。
【００１７】
図示されるように、塗布・乾燥ライン１０は、主として、ロール状に巻回された可撓性フィルム１２を送り出す送り出し装置（図示略）、可撓性フィルム１２に塗布液を塗布する塗布手段１６、可撓性フィルム１２に塗布形成された塗布膜の塗布液中の溶媒を凝縮、回収させる乾燥装置１８、及び塗布・乾燥により製造された製品を巻き取る巻き取り装置（図示略）と、可撓性フィルム１２が走行する搬送経路を形成する多数のガイドローラ１５、１５とで形成される。また、必要に応じて乾燥装置１８の下流に、塗布膜を乾燥させる通風乾燥手段（不図示）が設けられる。
【００１８】
可撓性フィルム１２としては、ポリエチレン、ＰＥＴ（ポリエチレンテレフタレート）、ＴＡＣ（トリアセテート）等の樹脂フィルム、紙、金属箔等を使用できる。
【００１９】
塗布手段１６は、各種方式のものが使用できる。たとえば、スロット・ダイコータ、ワイヤーバーコータ、ロールコータ、グラビアコータ、スライドホッパ塗布方式、カーテン塗布方式、等が使用できる。なお、塗布手段１６は、図１に示されるように塗布面が水平方向に対して下側になるような構成であってもよいし、水平方向に対して上側になるような構成であってもよい。また、水平方向に対して傾斜するような構成であってもよい。
【００２０】
図２に示されているように、塗布手段１６の前段に除塵設備７０を設置したり、可撓性フィルム１２の表面に前処理等を施してもよい。ゴミ等の殆どない高い品質が求められる光学性フィルム等では、これらを同時に採用することで、高品質な塗布、乾燥膜を得ることができる。
【００２１】
なお、図２は、本発明の塗布膜の乾燥方法が適用される乾燥装置１８を組み込んだ光学補償シートの製造装置の概略構成を示す模式図である。
【００２２】
光学補償シートの製造ラインは、たとえば下記の工程により行われる。
１）可撓性フィルム１２の送出工程１４；
２）可撓性フィルムの表面に配向膜形成用樹脂を含む塗布液を塗布、乾燥する配向膜形成用樹脂層の形成工程５２；
３）表面に配向膜形成用樹層が形成された可撓性フィルム上に、樹脂層の表面にラビング処理を施し可撓性フィルム上に配向膜を形成するラビング工程５４；
４）液晶性ディスコティック化合物を含む塗布液を、配向膜上に塗布する液晶性ディスコティック化合物の塗布工程１６；
５）該塗布膜を乾燥して該塗布膜中の溶媒を蒸発させる乾燥工程１８；
６）該塗布膜をディスコティックネマティック相形成温度に加熱して、ディスコティックネマティック相の液晶層を形成する液晶層形成工程５８；
７）該液晶層を固化する（すなわち、液晶層形成後急冷して固化させるか、又は、架橋性官能基を有する液晶性ディスコティック化合物を使用した場合、液晶層を光照射（又は加熱）により架橋させる）工程６０；
８）該配向膜及び液晶層が形成された可撓性フィルムを巻き取る巻取り工程２４。
【００２３】
また、５０は乾燥ゾーンを、６４は検査装置を、６６は保護フィルムを、６８はラミネート機をそれぞれ示す。
【００２４】
図１に示すように、乾燥装置１８は、走行する可撓性フィルム１２に塗布液を塗布した塗布膜中の溶媒を加熱し気化するヒータ１９と、可撓性フィルムの塗布膜側に可撓性フィルムと所定距離をおいて略平行に配設された冷却板２０と、冷却板２０に冷やされて冷却板に凝縮した溶媒を回収するための樋２１とで構成される。これにより、塗布膜の塗布液中の溶媒が揮発した際に、揮発した溶媒が冷却板２０に凝縮し樋２１で回収される構成となっている。
【００２５】
なお、塗布液の溶媒は、トルエン、キシレン、スチレン等の芳香族炭化水素類、クロルベンゼン、オルトージクロルベンゼン等の塩化芳香族炭化水素類、モノクロルメタン等のメタン誘導体、モノクロルエタン等のエタン誘導体等を含む塩化脂肪族炭化水素類、メタノール、イソプロピルアルコール、イソブチルアルコール等のアルコール類、酢酸メチル、酢酸エチル等のエステル類、エチルエーテル、1,4-ジオキサン等のエーテル類、アセトン、メチルエチルケトン等のケトン類、エチレングリコールモノメチルエーテル等のグリコールエーテル類、シクロヘキサン等の脂環式炭化水素類、ノルマルヘキサン等の脂肪族炭化水素類、脂肪族又は芳香族炭化水素の混合物等が該当する。
【００２６】
冷却板２０の溶媒を凝縮させる面に用いる材質は、金属、プラスチック、木材等、特に限定はされないが、塗布液中に有機溶剤が含まれる場合には、その有機溶剤に対して耐性のある材料を使用するか、又は表面にコーティングを施すことが望ましい。
【００２７】
乾燥装置１８において、冷却板２０に凝縮した溶媒を回収させる手段は、たとえば、冷却板２０の凝縮面に溝を設け、毛管力を利用して溶媒を回収させる。溝の方向は、可撓性フィルム１２の走行方向であってもよく、これに直交する方向であってもよい。
【００２８】
乾燥装置１８は、塗布液を塗布した直後の自然対流の発生による塗布膜の乾燥ムラを防止するため、塗布手段１６のできるだけ近くに配設することが好ましい。具体的には、乾燥装置１８の入口が塗布手段１６から５ｍ以内の位置になるように配設することが好ましく、乾燥装置１８の入口が塗布手段１６から２ｍ以内の位置になるように配設することがより好ましく、乾燥装置１８の入口が塗布手段１６から０．７ｍ以内の位置になるように配設することが最も好ましい。
【００２９】
同様の理由で、可撓性フィルム１２の走行速度は、可撓性フィルム１２が塗布手段１６による塗布後３０秒以内に乾燥装置１８に到達する速度であることが好ましく、可撓性フィルム１２が塗布手段１６による塗布後２０秒以内に乾燥装置１８に到達する速度であることがより好ましい。
【００３０】
塗布液の塗布量及び塗布膜厚さは、大きい程塗布膜内部での流動が起きやすいことによりムラが発生しやすいが、塗布膜の厚さが０．００１〜０．０８ｍｍであれば、ムラなくかつ効率よく乾燥することができる。
【００３１】
可撓性フィルム１２の走行速度が大きすぎると、同伴風によって塗布膜近傍の境界層が乱され、塗布膜に悪影響を及ぼす。したがって、可撓性フィルム１２の走行速度は１〜１００ｍ／分に設定することが好ましく、５〜８０ｍ／分に設定することがより好ましい。
【００３２】
本発明の塗布膜の乾燥方法が適用される乾燥装置１８は、可撓性フィルム１２を加熱し塗布膜中の溶媒を気化するために、反塗布膜側にヒータ１９を配設して加熱する。ヒータとしては、図１に示したような板状のものではなく、昇温可能な加熱ロールを配設して加熱することもできる。その他、赤外線ヒータ、マイクロ波加熱手段等を用いて加熱してもよい。
【００３３】
そして、塗布液中から気化した溶媒の凝縮を促進させるため、可撓性フィルム１２の塗布膜側に冷却板２０を配設して冷却する。
【００３４】
ヒータ１９と冷却板２０とは温度管理されていることが望ましい。特に冷却板２０は、温度コントロールできるようにし、冷却したい場合には、冷却するための設備を設置する必要がある。冷却には、冷媒等を使った水冷式の熱交換器方式のもの、風を使った空冷式、電気を用いた方式、たとえばペルチェ素子を使用した方式、等を用いることができる。
【００３５】
ここで、ヒータ１９の温度は、７０〜１３０℃に維持されていることが好ましく、冷却板２０の温度は、８〜１０℃に維持されていることが好ましい。
【００３６】
図１に示されているように、冷却板２０の下方には凝縮した溶媒を回収するための樋２１が設けられており、樋２１を経て溶媒が回収される。このように樋２１が設けられていれば、凝縮した溶媒の回収が容易に行える。即ち、可撓性フィルム１２と冷却板２０との間に樋２１の表面があることで、凝縮した溶媒の回収を容易に行うことができる。
【００３７】
樋２１を設ける位置は、冷却板２０の下側に設けられる。このように、樋２１は、溶媒の流下により回収できる位置に設けていることが好ましい。尚、図示したように、本発明の塗布膜の乾燥方法が適用される乾燥装置１８は、可撓性フィルム１２が地面に対して垂直に走行するように、垂直方向に設置されていることで本発明の効果が大きい。
【００３８】
しかしながら、このように構成された乾燥装置では、乾燥能力アップに伴い、樋２１付近の溶剤ガスの濃度が上昇し、塗布膜中の溶剤が樋表面に結露してしまうということがあった。そして、この結露した溶剤が滴となり塗布膜に付着してしまうことで、塗布膜の欠陥となってしまうという問題が生じた。
【００３９】
そこで、本発明は、表面に塗布膜が塗布された可撓性フィルム１２を走行させながら、可撓性フィルム１２の塗布膜中の溶媒を可撓性フィルム１２の裏面側からヒータ１９によって加熱気化し、可撓性フィルム１２の表面側で、可撓性フィルム１２と所定距離だけ離れた位置に配置された冷却板２０によって気化した溶媒を凝集し、凝集した溶媒を所定温度に維持された樋２１で回収する工程を含むこととした。
【００４０】
本発明によれば、表面に塗布膜が塗布された可撓性フィルムを走行させながら、可撓性フィルムの塗布膜中の溶媒を可撓性フィルムの裏面側からヒータによって加熱気化し、可撓性フィルムの表面側で、可撓性フィルムと所定距離だけ離れた位置に配置された冷却板によって気化した溶媒を凝集し、凝集した溶媒を所定温度に維持された樋で回収する工程を含むことにより、気化した溶剤が結露となって樋表面に付着することを防ぐことができる。従って、樋表面に結露が生じてしまうことで塗布膜に溶剤の滴が付着し塗布膜の欠陥となってしまうのを防ぐことができる。ここで所定温度は、塗布液（塗布膜）に含まれる溶剤の種類やヒータと冷却板の温度によるが、２０〜５０℃である。
【００４１】
尚、樋の所定温度は、厳密には、可撓性フィルム１２と冷却板２０との間にある樋２１部分の表面温度を指す。また、後述するように、樋２１に樋カバー２１ａが設けられている場合には、その樋カバーの表面温度を指す。
【００４２】
図３は、乾燥装置１８の樋２１付近を拡大して示したものである。樋２１には、保温水２２が循環されており、所定温度を維持できるようになっている。また、樋２１は、固定部材２３で冷却板２０に固定されている。このように樋２１を冷却板２０などに固定することが必要であるが、樋２１を所定温度に維持するためには、断熱材でできた固定部材を用いたり、固定部材２３と樋２１との間に断熱材を介したりすることが好ましい。
【００４３】
また、図１や図２に示したように可撓性フィルム１２が地面に対して略垂直の方向に走行するように設けられている場合には、図３に示すように、樋が可撓性フィルムに面する部分に、冷却板２０に凝縮した溶媒１７が可撓性フィルム１２の塗布膜に飛び跳ねることを防止するための樋カバー２１ａが設けられていることが好ましい。
【００４４】
そして、樋の可撓性フィルムに面する部分に、冷却板２０に凝縮した溶媒が塗布膜に飛び跳ねることを防止するための樋カバー２１ａが設けられている場合には、図３に示すように樋カバー２１ａは樋２１と一体であることが好ましい。樋カバーを樋と一体化することで、樋だけでなく樋カバーも所定温度に維持することができるので、樋カバーに溶剤が結露することを防ぎ、結露した溶剤が滴となり塗布膜に付着してしまうことで塗布膜の欠陥が生じるのを防ぐことができる。
【００４５】
塗布膜の表面と乾燥装置１８の樋２１の表面との距離（間隔）は、所望の塗布膜の乾燥速度を考慮した上で、適当な距離に調整する必要がある。距離を短くすると乾燥速度が上がる一方、設定した距離精度の影響を受けやすい。一方、距離を大きくすると乾燥速度が大幅に低下するのみならず、熱による自然対流が起きて乾燥ムラを引き起こす。塗布膜の表面と乾燥装置１８の樋２１の表面との距離は、１〜２００ｍｍが好ましく、１．５〜１００ｍｍがより好ましい。
【００４６】
なお、必要に応じて使用される通風乾燥手段としては、従来技術として使用されている、非塗布面側をロールで支持し、塗布面側にエア・ノズルから風を吹いて乾燥させるローラ搬送ドライヤ方式、塗布面、非塗布面ともにエア・ノズルから風を吹いて、支持体を浮上させた状態、すなわち支持体がロール等に接触しないで乾燥させる非接触式のエアフローティングドライヤ方式、非接触式の乾燥方式の一種で、スペースを効率良く利用し、かつ効率良く乾燥させる弦巻き型の乾燥方式、等の乾燥装置が使用できる。いずれの方式の通風乾燥手段であっても、乾燥した空気を塗布膜の表面に供給して塗布膜を乾燥させる点では共通する。
【００４７】
その他、本発明の塗布膜の乾燥方法が適用される乾燥装置を組み込んだ塗布・乾燥ライン１０に使用されている送り出し装置、ガイドローラ１５、巻き取り装置等には慣用の部材を使用しており、それらの説明は省略する。
【００４８】
以上に詳述した本発明の塗布膜の乾燥方法によれば、走行する可撓性フィルムに塗布液を塗布した塗布膜中の溶媒を加熱し気化するヒータと、可撓性フィルムの塗布膜側に可撓性フィルムと所定距離をおいて略平行に配設された冷却板と、冷却板に冷やされて該冷却板に凝縮した溶媒を回収するための樋と、からなる乾燥装置を用いて塗布膜を乾燥する塗布膜の乾燥方法において、溶剤が樋表面に結露し、この結露した溶剤が滴となり塗布膜に付着してしまうことで塗布膜の欠陥が生じるのを防ぐことができる塗布膜の乾燥方法を提供することができる。
【００４９】
また、本発明の塗布膜の乾燥方法は、塗布液に高分子や粒子等の固形分が溶解又は分散されたものに適用した場合でも、同様の効果が得られる。むしろ、粒子等が含まれる系では、乾燥ムラの発生が塗布膜中の粒子の分散分布にも大きく影響する。したがって、この系に本システムを使用することは好ましい。
【００５０】
なお、乾燥装置１８の冷却板２０の形状は、図１及び図３に示された形状である必要はなく、例えば、図４に示すように、冷却板２０に折り曲げ部２０ａを設けた形状であっても良い。このように、冷却板２０に折り曲げ部２０ａを設けることで、冷却板２０に結露した溶剤の滴が樋２１へと好適に誘導される。
【実施例】
【００５１】
図２の本発明の塗布膜の乾燥方法が適用される乾燥装置１８を組み込んだ光学補償シートの製造装置で実験を行った。
【００５２】
光学補償シートの製造方法は、長尺状可撓性フィルムを送り出す工程から、得られた光学補償シートを巻き取る工程まで一貫して連続的に行なった。トリアセチルセルロース（フジタック、富士フイルム（株）製、厚さ：１００μｍ、幅：５００ｍｍ）の長尺状の可撓性フィルムの一方の側に、長鎖アルキル変成ポバール（ＭＰ−２０３、クラレ（株）製、なおポバールは登録商標）５重量％溶液を塗布し、９０℃で４分間乾燥させて膜厚２．０μｍの配向膜形成用樹脂層を形成した。フィルムの搬送速度は、５０ｍ／分であった。
【００５３】
上記トリアセチルセルロースフイルムは、フィルム面内の直交する二方向の屈折率をｎｘ、ｎｙ、厚さ方向の屈折率をｎｚ、そしてフィルムの厚さをｄとしたとき、
（ｎｘ−ｎｙ）×ｄ＝１６ｎｍ、｛（ｎｘ−ｎｙ）／２−ｎｚ｝×ｄ＝７５ｎｍであった。また、上記配向膜形成用樹脂層の形成の際に、図３の乾燥装置１８を備えた塗布・乾燥ラインを用いて行なった。
【００５４】
続いて、得られた配向膜形成用樹脂層を有するフィルムを、連続して５０ｍ／分で搬送しながら、樹脂層表面にラビング処理を施して配向膜を形成した。ラビング処理は、ラビングローラの回転数を３００ｒｐｍにて行い、次いで得られた配向膜の除塵を行った。
【００５５】
次いで、得られた配向膜を有するフィルムを、連続して５０ｍ／分の速度で搬送しながら、配向膜上に、塗布速度が５０ｍ／分、塗布量が６．５ｃｃ／ｍ２ となるようにスロットダイから液晶層用の塗布液を塗布して液晶層（塗布膜）を形成し、次いで乾燥装置１８および熱風乾燥装置を通過させた。熱風乾燥装置は１３０℃に調整した。塗布後３秒後に乾燥装置１８に入り、３秒後に熱風乾燥装置に入った。熱風乾燥装置は約３分で通過した。
【００５６】
使用した液晶層用の塗布液は、下記に示すディスコティック化合物ＴＥ−（１）とＴＥ−（２）の重量比率４：１の混合物に、光重合開始剤（商品名；イルガキュア９０７、日本チバガイギー（株）製）を１質量％添加した混合物を、４０重量％メチルエチルケトンに溶解して調製した。
【００５７】
【化１】
2010017645.tif 000003
【００５８】
また、液晶層の湿潤膜厚ｔは６．５μｍであり、ウエブ１２とスロットダイ１８先端との間隔Ｄは６５μｍであった。なお、ｔ／Ｄの値は０．１であった。
【００５９】
続いて、この配向膜および液晶層が塗布されたフィルムを、連続して５０ｍ／分で搬送しながら、液晶層の表面に紫外線ランプにより紫外線を照射した。すなわち、上記加熱ゾーンを通過したフィルムは、紫外線照射装置（紫外線ランプ：出力１６０Ｗ／ｃｍ、発光長１．６ｍ）により、照度６００ｍＷの紫外線を４秒間照射し、液晶層を架橋させた。
【００６０】
ここで、図１の塗布膜の乾燥装置１８において、樋２１を保温する効果について実験を行った。ヒータ１９の温度は１２０℃、冷却板２０の温度は１０℃とした。
【００６１】
実施例１〜１０においては樋２１の保温を行い、比較例１では樋２１の保温は行わなかった。樋２１の保温を行ったものは、樋表面が下記の表１に示す温度になるよう設定した。尚、比較例１では樋表面の温度を示している。
【００６２】
また、実施例６以外においては、樋２１に樋カバー２１ａを設けた。樋カバー２１ａは、実施例１〜５、９、比較例１においては樋と一体型のもの、実施例７、８、１０においては樋と分離しているものを用いた。そして、樋カバー２１ａを設けたものについては、樋カバー表面の温度を計測し、表１に記載した。
【００６３】
このときの樋２１（樋カバー２１ａ）への溶剤の結露の状態、塗布膜の面状、乾燥装置周辺の臭気について評価を行い、その結果を表１に記載した。そして、この評価結果から◎〜×の４段階で総合評価を行い表１に記載した。
【００６４】
【表１】
2010017645.tif 000004
【００６５】
以上の結果から、樋２１を保温したものは総合評価が良いことが分かる。また、樋には樋カバーを設けたほうが良く、一体型のものほうが好ましいことが分かる。さらに、樋に樋カバーを設けていないものにおいては樋表面の温度、樋に樋カバーを設けたものにおいては樋カバー表面の温度が２０〜５０℃の範囲となるように、樋を保温することが好ましいことが分かる。
【図面の簡単な説明】
【００６６】
【図１】本発明の塗布膜の乾燥方法が適用される乾燥装置を組み込んだ塗布・乾燥ラインの一例を示した図
【図２】光学補償シートの製造ラインを示した図
【図３】本発明の塗布膜の乾燥方法が適用される乾燥装置の樋付近を拡大した図
【図４】本発明の塗布膜の乾燥方法が適用される乾燥装置の他の実施態様を示した図
【符号の説明】
【００６７】
１０…塗布・乾燥ライン、１２…可撓性フィルム、１４…送り出し装置（送出工程）、１５…ガイドローラ、１６…塗布手段（塗布工程）、１７…溶剤（滴）、１８…乾燥装置（乾燥工程）、１９…ヒータ、２０…冷却板、２０ａ…折り曲げ部、２１…樋、２１ａ…樋カバー、２２…保温水、２３…固定部材、２４…巻き取り装置（巻取り工程）
【図１】
2010017645.tif 000005
【図２】
2010017645.tif 000006
【図３】
2010017645.tif 000007
【図４】
2010017645.tif 000008